(57)【要約】【課題】耐水性珪酸ソーダ発泡体及びその製造方法を提供する。【解決手段】珪酸ソーダ発泡体をアルコール、トルエン、テトラヒドロフラン、メチルエチルケトン、アセトン及びヘキサンからなる群から選択される少なくとも１種の有機溶剤を用いて表面処理することにより得られる耐水性珪酸ソーダ発泡体。【選択図】なし【特許請求の範囲】
【請求項１】
珪酸ソーダ発泡体をアルコール、トルエン、テトラヒドロフラン、メチルエチルケトン、アセトン及びヘキサンからなる群から選択される少なくとも１種の有機溶剤を用いて表面処理することにより得られる耐水性珪酸ソーダ発泡体。
【請求項２】
前記アルコールは、メタノール、エタノール、１−ヘキサノール、１−ペンタノール、イソブチルアルコール、tert−ブタノール、２−ブタノール、１−ブタノール、イソプロピルアルコール及び１−プロパノールからなる群から選択される少なくとも１種である、請求項１に記載の耐水性珪酸ソーダ発泡体。
【請求項３】
前記アルコールは、１−ヘキサノール、１−ペンタノール、イソブチルアルコール、tert−ブタノール、２−ブタノール、１−ブタノール、イソプロピルアルコール及び１−プロパノールからなる群から選択される少なくとも１種である、請求項１に記載の耐水性珪酸ソーダ発泡体。
【請求項４】
前記珪酸ソーダ発泡体は、過酸化水素を発泡剤として用いた発泡体である、請求項１〜３のいずれかに記載の耐水性珪酸ソーダ発泡体。
【請求項５】
珪酸ソーダ発泡体をアルコール、トルエン、テトラヒドロフラン、メチルエチルケトン、アセトン及びヘキサンからなる群から選択される少なくとも１種の有機溶剤と接触させることにより表面処理を行う、耐水性珪酸ソーダ発泡体の製造方法。
【請求項６】
前記接触は、浸漬、噴霧又は塗布である、請求項５に記載の製造方法。
【発明の詳細な説明】
【技術分野】
【０００１】
本発明は、耐水性珪酸ソーダ発泡体及びその製造方法に関する。
【背景技術】
【０００２】
従来、住宅建材用断熱材、工業用断熱材、吸音材、触媒担体、濾過材等の分野で無機系発泡体が使用されている。無機系発泡体としては、具体的には、珪酸ソーダ（水ガラス）発泡体が知られており、特に過酸化水素を発泡剤として用いた発泡体が知られている（特許文献１〜４等）。
【０００３】
例えば、特許文献１には、過酸化水素を発泡剤として用いた珪酸ソーダ発泡体の基本的発明として、「水ガラス１００重量部（固形分に換算して）に、繊維状物質２５〜１００重量部、過酸化水素水１〜３０重量部（６０重量％溶液に換算して）、および適量の水ガラス用硬化剤を加えて発泡させることを特徴とする、水ガラス発泡体の製造方法。」の発明が記載されている。過酸化水素を用いることにより、発泡体のセルを微細化及び独立化することができるため、発泡体内での気体の対流を防止し、断熱性等を高められることが知られている。そして、このような珪酸ソーダ発泡体は、ポリウレタンフォームやポリスチレンフォーム等の有機発泡体と比べて不燃な点で有用であり、また、発泡コンクリートや泡ガラス等の他の無機発泡体と比べてオートクレーブ養生や高温加熱処理等の煩雑な工程が不要な点で有用であるとされている。
【０００４】
しかしながら、従来の珪酸ソーダ発泡体は耐水性が不十分であり、水分と接触する場所で使用すると発泡体が溶解するという問題がある。そのため、耐水性が改善された珪酸ソーダ発泡体の開発が望まれているが、現状、優れた耐水性を持つものは得られていない。
【先行技術文献】
【特許文献】
【０００５】
【特許文献１】特開昭58-99156号公報
【特許文献２】特開昭58-99157号公報
【特許文献３】特開平08-73283号公報
【特許文献４】特開平08-268774号公報
【発明の概要】
【発明が解決しようとする課題】
【０００６】
本発明は、耐水性珪酸ソーダ発泡体及びその製造方法を提供することを目的とする。
【課題を解決するための手段】
【０００７】
本発明者は、上記目的を達成すべく鋭意研究を重ねた結果、珪酸ソーダ発泡体を特定の有機溶剤を用いて表面処理する場合には、上記目的を達成できることを見出し、本発明を完成するに至った。
【０００８】
即ち、本発明は、下記の耐水性珪酸ソーダ発泡体及びその製造方法に関する。
１．珪酸ソーダ発泡体をアルコール、トルエン、テトラヒドロフラン、メチルエチルケトン、アセトン及びヘキサンからなる群から選択される少なくとも１種の有機溶剤を用いて表面処理することにより得られる耐水性珪酸ソーダ発泡体。
２．前記アルコールは、メタノール、エタノール、１−ヘキサノール、１−ペンタノール、イソブチルアルコール、tert−ブタノール、２−ブタノール、１−ブタノール、イソプロピルアルコール及び１−プロパノールからなる群から選択される少なくとも１種である、上記項１に記載の耐水性珪酸ソーダ発泡体。
３．前記アルコールは、１−ヘキサノール、１−ペンタノール、イソブチルアルコール、tert−ブタノール、２−ブタノール、１−ブタノール、イソプロピルアルコール及び１−プロパノールからなる群から選択される少なくとも１種である、上記項１に記載の耐水性珪酸ソーダ発泡体。
４．前記珪酸ソーダ発泡体は、過酸化水素を発泡剤として用いた発泡体である、上記項１〜３のいずれかに記載の耐水性珪酸ソーダ発泡体。
５．珪酸ソーダ発泡体をアルコール、トルエン、テトラヒドロフラン、メチルエチルケトン、アセトン及びヘキサンからなる群から選択される少なくとも１種の有機溶剤と接触させることにより表面処理を行う、耐水性珪酸ソーダ発泡体の製造方法。
６．前記接触は、浸漬、噴霧又は塗布である、上記項５に記載の製造方法。
【０００９】
以下、本発明の高モル比珪酸ソーダ及びその製造方法について詳細に説明する。
【００１０】
本発明の耐水性珪酸ソーダ発泡体は、珪酸ソーダ発泡体をアルコール、トルエン、テトラヒドロフラン、メチルエチルケトン、アセトン及びヘキサンからなる群から選択される少なくとも１種の有機溶剤を用いて表面処理することにより得ることを特徴とする。
【００１１】
上記特徴を有する本発明の耐水性珪酸ソーダ発泡体は、特定の有機溶剤を用いて珪酸ソーダ発泡体の表面処理を行うことにより、珪酸ソーダ発泡体の耐水性が向上している。このような本発明の耐水性珪酸ソーダ発泡体は、水分と接触する場所で使用しても発泡体の溶解が抑制されており、従来品よりも幅広く多用途に適用することができる。また、特定の有機溶剤による表面処理という簡便な製造方法により得られる点でも有用性が高い。
【００１２】
表面処理の対象となる珪酸ソーダ発泡体は限定されず、従来公知の珪酸ソーダ発泡体が広く適用できる。例えば、珪酸ソーダに発泡剤としての過酸化水素を加えて発泡・硬化することにより得られる公知の珪酸ソーダ発泡体が広く適用できる。
【００１３】
上記珪酸ソーダ発泡体において、珪酸ソーダとしては、例えば、ＳｉＯ２／Ｎａ２Ｏで表されるモル比が３．１〜５．２であり、且つ、ＳｉＯ２濃度が１７〜３０質量％のものが好ましく、３号水ガラス、５号水ガラスと称されるものが広く使用できる。過酸化水素としては、１重量％溶液の過酸化水素水に換算して珪酸ソーダ（固形分）１００重量部に対して９０〜３６０重量部程度添加することが望ましく、１６０〜２００重量部程度添加することがより好ましい。また、珪酸ソーダ発泡体には、必要に応じて公知の繊維状物質、珪酸ソーダ用硬化剤、発泡促進剤（過マンガン酸カリウムなどの過酸化水素分解剤）等を添加することができる。なお、珪酸ソーダ発泡体の組成は具体的な用途に応じて適宜設定できる。
【００１４】
本発明では、珪酸ソーダ発泡体をアルコール、トルエン、テトラヒドロフラン、メチルエチルケトン、アセトン及びヘキサンからなる群から選択される少なくとも１種の有機溶剤を用いて表面処理することにより耐水性珪酸ソーダ発泡体を得る。
【００１５】
表面処理の方法は限定的ではなく、上記有機溶剤に珪酸ソーダ発泡体を浸漬する方法、珪酸ソーダ発泡体に上記有機溶剤を塗布又は噴霧する方法等が挙げられる。この中でも、浸漬による方法が好ましく、特に圧力を加えて浸漬することにより発泡体の孔内も十分に表面処理することができる。浸漬処理の場合には、４〜１０日間浸漬することが好ましく、６〜８日間浸漬することがより好ましい。また、溶媒中に浸漬した状態で減圧（１０Ｔｏｒｒ以下）し、２０〜３０時間程度で表面処理することが好ましい。
【００１６】
有機溶剤としては、アルコール、トルエン、テトラヒドロフラン、メチルエチルケトン、アセトン及びヘキサンの少なくとも１種を用いる。これらの有機溶剤の中でもアルコールが好ましく、例えば、メタノール、エタノール、１−ヘキサノール、１−ペンタノール、イソブチルアルコール、tert−ブタノール、２−ブタノール、１−ブタノール、イソプロピルアルコール及び１−プロパノールの少なくとも１種が好ましい。これらの炭素数１〜８のアルコールの中でも炭素数３〜８のアルコールが好ましい。
【００１７】
有機溶剤で表面処理後は、必要に応じて乾燥処理を行う。乾燥条件は限定的ではないが、例えば、８０〜１６０℃で６〜２４時間が好ましく、１００〜１２０℃で８〜１４時間がより好ましい。
【発明の効果】
【００１８】
本発明の耐水性珪酸ソーダ発泡体は、特定の有機溶剤を用いて珪酸ソーダ発泡体の表面処理を行うことにより、珪酸ソーダ発泡体の耐水性が向上している。このような本発明の耐水性珪酸ソーダ発泡体は、水分と接触する場所で使用しても発泡体の溶解が抑制されており、従来品よりも幅広く多用途に適用することができる。また、特定の有機溶剤による表面処理という簡便な製造方法により得られる点でも有用性が高い。
【図面の簡単な説明】
【００１９】
【図１】試験例１の結果（耐水性試験後の発泡体の残存率）を示す図である。
【図２】実施例１〜１５及び比較例１で作製した各試験体の赤外吸収スペクトルを示す図である。
【発明を実施するための形態】
【００２０】
下記に実施例及び比較例を示して本発明を具体的に説明する。但し、本発明は実施例に限定されない。
【００２１】
実施例１〜１５及び比較例１
（珪酸ソーダ発泡体の製造）
１重量％過酸化水素水：５０ｍｌと３号珪酸ソーダ（ＳｉＯ２／Ｎａ２Ｏで表されるモル比が３．２程度）：５０ｍｌとを混合して金型に充填した。
【００２２】
次いで１１０℃で２時間乾燥して水分を除去した後、４００℃で２０分焼成することにより金型中で発泡させて珪酸ソーダ発泡体を得た。
（珪酸ソーダ発泡体の表面処理）
珪酸ソーダ発泡体（１６個）をそれぞれ、下記表１に示す有機溶剤中に７日間浸漬後、１１０℃で１２時間乾燥することにより表面処理した珪酸ソーダ発泡体を得た。
【００２３】
なお、比較例１は表面処理を行っていない。
【００２４】
試験例１（耐水性試験）
実施例１〜１５及び比較例１の試験体をそれぞれ耐水性試験に供した。
【００２５】
具体的には、イオン水を入れたタッパを用意し、各試験体をイオン水に浸漬して収容し、スターラーで撹拌した。次いで１１０℃で２４時間乾燥した後、耐水性試験前後の試験体の重量を測定した。発泡体の残存率を下記表１及び図１に示す。なお、図１の最下欄の「H2O2 1%」は比較例１の試験体であることを示している。
（考  察）
表１及び図１の結果から明らかなように、実施例１〜１５の試験体は、比較例１の試験体と比較して顕著に耐水性が向上している。特に実施例１〜１３の試験体は、８８重量％以上の残存率を示しており、耐水性が極めて高くなっている。なお、本発明の表面処理で耐水性が顕著に向上する理由は次の通りと考えられる。
【００２６】
図２の比較例１の赤外吸収スペクトルでは、約５２０ｃｍ−１にＳｉ−Ｏ−Ｓｉシロキサン骨格のネットワーク振動と１２５５ｃｍ−１にＳｉ−Ｏ−Ｓｉの逆対称伸縮振動とが示されている。また、１３８０ｃｍ−１から１４２０ｃｍ−１にＣ−Ｈ伸縮振動が示されている。これらの吸収が比較例１の試験体の特徴的な吸収である。なお、比較例１の赤外吸収スペクトルにＣ−Ｈのピークが認められるのは試験体作製時に利用している高分子フィルムやグリースに由来するものと考えられる。
【００２７】
メタノール処理では上記３つの特徴的なピークが認められ、比較例１と類似している。しかしながら、ＩＰＡ処理では、Ｓｉ−Ｏ−Ｓｉの逆対称伸縮振動の強度が大幅に減少し、代わりにＣ−Ｈ伸縮振動の吸収が増大している。tert−ブタノール処理と１−ペンタノール処理についても顕著ではないが、ＩＰＡ処理と同様の傾向が認められる。このように、メタノール処理とエタノール処理を除くと、ＩＰＡ処理のスペクトルで認められるようにＳｉ−Ｏ−Ｓｉの吸収強度が減少し、Ｃ−Ｈ伸縮振動の吸収強度の増大が耐水性の発現に寄与しているものと推測される。即ち、アルコール処理は、珪酸ソーダ発泡体からＮａ２Ｏ脱離を促進し、珪酸ソーダ発泡体表面のＯＨとアルコールの会合によるアルキル基の付着が耐水性の発現に寄与しているものと推測される。
【００２８】
【表１】
2013163612.tif 000002
【００２９】
比較例２〜５
実施例１の表面処理を、シリカゾル処理（比較例２）、塩酸処理（比較例３）、ホウ酸水溶液処理（比較例４）及び水酸化カルシウム水溶液処理（比較例５）に変えた以外は、実施例１と同様にして試験体を作製した。
【００３０】
各試験体を試験例１と同じ耐水性試験に供したところ、各試験体の残存率は、いずれも５０重量％未満であり実施例１〜１５と比べて耐水性は不十分であった。
【図１】
2013163612.tif 000003
【図２】
2013163612.tif 000004